(57)【要約】【課題】基材とシーラー塗膜層との密着性が高く、耐水性、耐温水性に優れる窯業系基板、及び建築板を提供する。【解決手段】本発明の窯業系基板は、ウレタン系樹脂及びエポキシ系樹脂を質量比で１：１〜３：１で含むシーラー塗膜が表面に形成されて成る。また、本発明の建築板は、上記窯業系基板のシーラー塗膜の表面にさらにエナメル塗膜が設けられている。【選択図】なし【特許請求の範囲】
【請求項１】
ウレタン系樹脂及びエポキシ系樹脂を質量比で１：１〜３：１で含むシーラー塗膜が表面に形成されて成ることを特徴とする窯業系基板。
【請求項２】
前記シーラー塗膜が０．０６〜０．３０ｇ／７０×１５０ｍｍ・ｄｒｙの塗膜量で形成されていることを特徴とする請求項１に記載の窯業系基板。
【請求項３】
請求項１又は２に記載の窯業系基板のシーラー塗膜の表面にさらにエナメル塗膜が設けられていることを特徴とする建築板。
【発明の詳細な説明】
【技術分野】
【０００１】
本発明は、外壁材、屋根材、塀材のような建築用外装材等に使用できる窯業系基板及び建築板に関する。
【背景技術】
【０００２】
窯業系基板は、その表面に各種の意匠を実現するための表面化粧が施されることで、外壁材、屋根材、塀材のような建築用外装材等に広く用いられる。このような窯業系基板は、従来、白華（エフロレッセンス）の発生を防止させるために、その表面に目止め用のシーラー塗膜を形成することが行われている（例えば、特許文献１を参照）。
【先行技術文献】
【特許文献】
【０００３】
【特許文献１】特開２０００−０２５１８７号公報
【発明の概要】
【発明が解決しようとする課題】
【０００４】
上記のような窯業系基板は、切削や切断して使用する場合、窯業系基板の材料に由来する粉が多く発生することがある。そして、このように発生した切削粉が原因で、基材とシーラー塗膜層との密着性を充分に確保することができず、基材から剥離してしまう原因となっていた。特に、窯業系基板では、耐水性能や耐温水性能も求められるものであるが、上記のようにシーラー塗膜層が剥離し易い状態では、水や温水によってさらに剥離しやすいものとなってしまい、窯業系基板自体の耐水性、耐温水性を低下させる原因となっていた。窯業系基板のシーラー塗膜に対する密着性、耐水性や耐温水性を高めるために、例えば、シーラー塗膜を形成させる塗料を複数回塗布させたり、シーラー塗膜を多層にしたりすることも考えられる。しかし、このような場合でも、基材とシーラー塗膜との密着性は充分ではなく、しかも、各層の界面での剥離が起こりやすいので、水や温水等によって剥離しやすいという問題は残されていた。
【０００５】
本発明は上記の点に鑑みてなされたものであり、基材とシーラー塗膜層との密着性が高く、耐水性、耐温水性に優れる窯業系基板及び建築板を提供することを目的とするものである。
【課題を解決するための手段】
【０００６】
本発明に係る窯業系基板は、ウレタン系樹脂及びエポキシ系樹脂を質量比で１：１〜３：１で含むシーラー塗膜が表面に形成されて成ることを特徴とする。
【０００７】
上記窯業系基板において、前記シーラー塗膜が０．０６〜０．３０ｇ／７０×１５０ｍｍ・ｄｒｙの塗膜量で形成されていることが好ましい。
【０００８】
また、本発明に係る建築板は、上記窯業系基板のシーラー塗膜の表面にさらにエナメル塗膜が設けられていることを特徴とする。
【発明の効果】
【０００９】
本発明に係る窯業系基板は、ウレタン系樹脂及びエポキシ系樹脂を質量比で１：１〜３：１で含むシーラー塗膜が表面に形成されているので、基材とシーラー塗膜層の密着性が高く、また、水や温水によっても剥離しにくいものである。
【００１０】
また、本発明に係る建築板は、上記窯業系基板から形成されて成るものであるので、耐水性、耐温水性に優れるものである。
【発明を実施するための形態】
【００１１】
以下、本発明を実施するための形態を説明する。
【００１２】
本発明の窯業系基板は、平面視略矩形状の基材の表面にシーラー塗膜が形成されてなるものである。基材の表面とは、窯業系基板を例えば屋根や外壁に施工した場合に、屋外側に面した側を示す。
【００１３】
上記基材としては、瓦や外壁材等の用途に使用される窯業系基材を採用することができる。窯業系基材は、例えば、無機質硬化体の原料となる水硬性膠着材に無機充填剤、繊維質材料等を配合し、これを成形した後に養生硬化させて作製されるものである。上記水硬性膠着材としては、特に限定されるものではないが、例えば、ポルトランドセメント、高炉セメント、高炉スラグ、ケイ酸カルシウム、石膏等から選ばれたものの一種あるいは複数種を用いることができる。また、無機充填剤としては、フライアッシュ、ミクロシリカ、珪砂等を、繊維質材料としては、パルプ、合成繊維等の無機繊維や、スチールファイバー等の金属繊維を、それぞれ単独であるいは複数種併せて用いることができる。窯業系基材の成形は押出成形や注型成形、抄造成形、プレス成形等の方法により行うことができ、成形の後、必要に応じてオートクレーブ養生、蒸気養生、常温養生を行って、窯業系基材を作製することができる。窯業系基材としては、その他、例えばフレキシブルボード、珪酸カルシウム板、石膏スラグパーライト板、木片セメント板、プレキャストコンクリート板、ＡＬＣ板、石膏ボード等の無機質板を用いることもできる。
【００１４】
上記基材は表面が略平坦状であってもよいし、凹凸柄が形成された意匠模様を有するものであってもよい。
【００１５】
本発明において、シーラー塗膜を形成するのに用いられるシーラー塗料は、少なくともウレタン系樹脂と、エポキシ系樹脂とを含む塗料を使用する。そして、シーラー塗料は、上記ウレタン系樹脂と上記エポキシ系樹脂とが１：１〜３：１の質量比率（ウレタン系樹脂：エポキシ系樹脂）で配合されるものである。シーラー塗料中の両者の配合比が上記範囲であることで、シーラー塗膜と、基材との密着性が高いものとなり、シーラー塗膜が基材から剥離しにくいものとなる。上記ウレタン系樹脂と、上記エポキシ系樹脂との配合比が上記範囲外の場合、例えば、ウレタン系樹脂の配合量が多すぎると上塗りエナメル塗膜との密着不良のおそれがあり、エポキシ系樹脂の配合量が多すぎると水起因による凝集破壊のおそれがある。
【００１６】
上記ウレタン系樹脂は、例えば、イソシアネート変性ウレタン樹脂を採用することができる。ウレタン系樹脂の重量平均分子量は特に制限されるものではないが、例えば、４００００〜４２０００のウレタン系樹脂を使用することができる。ウレタン系樹脂は、溶剤等に溶解・分散していてもよい。
【００１７】
また、上記エポキシ系樹脂としては、例えば、ビスフェノールＡ型のエポキシ樹脂を採用することができる。エポキシ系樹脂の重量平均分子量は特に制限されるものではないが、例えば、２０００〜２５００のエポキシ系樹脂を使用することができる。エポキシ系樹脂は、溶剤等に溶解・分散していてもよい。
【００１８】
上記シーラー塗料には、本発明の効果を阻害しない程度であれば、その他の樹脂が含まれていてもよい。その他の樹脂としては、例えば、アクリルエマルジョン樹脂の他、酢酸ビニル系、塩化ゴム系、シリコン系、フッ素系等の水性樹脂エマルション等が挙げられる。また、シーラー塗料には、炭酸カルシウム、硫酸バリウム、シリカ、タルク、アルミナ等の粒子状の顔料を添加物として配合することができ、これらの粒子は１種単独でも使用してもよいし、２種以上を併用して使用することもできる。さらに、シーラー塗料には、必要に応じて分散剤、レベリング剤、消泡剤等の添加剤を含有させてもよい。
【００１９】
シーラー塗料は、所定の配合量のウレタン系樹脂及びエポキシ系樹脂、並びにその他必要に応じて添加物等を配合させることで調整することができる。ウレタン系樹脂及びエポキシ系樹脂としては、溶媒に溶解した溶液、又は溶媒に分散した分散液（エマルジョン）の状態のものを配合するようにすることができる。溶媒は塗料で一般的に使用されるものを使用すればよい。
【００２０】
上記シーラー塗料を用いてシーラー塗膜を基材表面に形成するには、例えば、エアスプレー塗装、エアレススプレー塗装、ローラー塗装、刷毛による塗布、浸漬、フローコーター、カーテンフローコーター等の公知の方法が挙げられ、これらを組み合わせて塗布するようにしてもよい。また、基材の製作工程において、シーラー塗料を養生前の湿潤シートの表面に塗布し、加熱成膜することでシーラー塗膜を形成した後、所定の条件で養生硬化してシーラーの塗膜を形成させてもよい。
【００２１】
基材表面に形成されるシーラー塗膜は、所望の塗膜量で形成させることができるが、０．０６〜０．８０ｇ／７０×１５０ｍｍ・ｄｒｙとなるように、シーラー塗料を塗布することが好ましい。この場合、基材とシーラー塗膜との密着性がさらに高まり、シーラー塗膜の基材からの剥離を抑制することができ、しかも、水や温水に浸漬した場合の剥離も抑制され易く、また、シーラー塗膜が均一にムラなく（すなわち、塗膜の溜りがなく）形成されやくなる。さらに好ましいシーラー塗膜の塗膜量は、０.０６〜０．３０ｇ／７０×１５０ｍｍ・ｄｒｙである。尚、シーラー塗膜の塗膜量の単位「ｇ／７０×１５０ｍｍ・ｄｒｙ」とは、シーラー塗膜を形成した後の乾燥した状態において、基材表面の面積７０ｍｍ×１５０ｍｍあたりのシーラー塗膜の質量（ｇ）を示す。
【００２２】
本発明の窯業系基板では、シーラー塗膜がウレタン系樹脂及びエポキシ系樹脂からなる塗膜で形成されたものであるので、シーラー塗膜と基材との密着性に優れるものである。そのため、例えば、基材の表面に切削粉が多く付着した場合であっても、上記シーラー塗料を塗布して形成されたシーラー塗膜が基材から剥離しにくい。そして、例えば、シーラー塗膜表面に後述する着色性のエナメル塗膜を形成させて建築板を作製した場合であっても、このエナメル塗膜も剥離しにくいものとなり、建築板の意匠性が損なわれにくいものとなる。
【００２３】
また、ウレタン系樹脂及びエポキシ系樹脂との質量比率は１：１〜３：１で自在に調整できるため、耐水性が要求される場合は、上記混合比の範囲内で耐水性が最適となるように両者の割合を適宜調節でき、しかも、この場合においても、基材へのシーラー塗膜の密着性は確保できる。このように、ウレタン系樹脂及びエポキシ系樹脂両者の混合比を調節することで、密着性を維持させつつ、要求品質に応じてシーラー塗膜を所望の性能にコントロールすることが可能となる。
【００２４】
特に、上記ウレタン系樹脂及びエポキシ系樹脂からなるシーラー塗料では、形成されるシーラー塗膜の密着性が高いので、従来のように基材に複数回の塗装（２回以上の重ね塗り）を必要とせずに、１回の塗布のみでシーラー塗膜を形成させることができる。複数回の塗装を行って形成されたシーラー塗膜では、各層の界面でも剥離がしやすいものであったが、１回の塗布のみでシーラー塗膜を形成させた場合には、そのような界面も存在しないので、シーラー塗膜の界面剥離も起こり得ないものになる。
【００２５】
また、上記ウレタン系樹脂及びエポキシ系樹脂からなるシーラー塗膜では、初期の密着性のみならず、２次密着性にも優れるものである。シーラー塗膜の２次密着性とは、水や温水に浸漬した後におけるシーラー塗膜の密着性、あるいは、凍害後のシーラー塗膜の密着性のことをいう。このようにシーラー塗膜の２次密着性も優れることで、耐水性、耐温水性、耐凍害性など、耐久性に優れるものである。
【００２６】
本発明の窯業系基板は、上記のように基材の表面にシーラー塗膜が形成されるものであるが、このシーラー塗膜の表面にさらにエナメル塗膜を形成させて、建築板を得ることが可能である。
【００２７】
エナメル塗膜を形成するのに用いられるエナメル塗料としては、下地の隠蔽力が高く耐久性に優れ、種類豊富な色揃えを有し、意匠性向上に寄与可能な着色塗料を用いることができる。具体的には、アクリルエマルション樹脂に、酸化チタン、酸化鉄系顔料、カーボンブラック、硫酸バリウム等の顔料、ブチルセロソルブ、消泡剤、増粘剤等の添加剤、水等を加えて撹拌分散して調製したものをエナメル塗料として用いることができる。
【００２８】
上記エナメル塗料をシーラー塗膜の表面に塗布・焼付け乾燥させることで、着色したエナメル塗膜を形成することができる。エナメル塗料は、シーラー塗膜の表面に、例えば、塗布量７６〜１４０ｇ／ｍ２で塗布するのが好ましい。エナメル塗料の塗布は、スプレーガン、ロールコーター、フローコーター、カーテンコーター等を用いて行うことができる。また、焼付け乾燥は、例えば、ジェット乾燥機を用いて、８０〜１２０℃、１〜３分の条件で行えばよい。
【００２９】
さらに、エナメル塗膜の表面には、クリアー塗料を塗布・乾燥してクリアー塗膜を形成してもよい。クリアー塗膜を形成するのに用いられるクリアー塗料はアクリルエマルション塗料が挙げられる。アクリルエマルション塗料としては、環境負荷を低減するために、アクリル系エマルションをベースにしたアクリル樹脂塗料や、アクリルシリコン系エマルションをベースにしたアクリルシリコン樹脂塗料等の水性塗料を用いるのが好ましい。またアクリルエマルション塗料には、アクリルビーズ、マイカ等の骨材を配合してもよく、この場合、建築板の意匠性を向上させることができる。
【００３０】
クリアー塗料は、エナメル塗膜の表面に、例えば、クリアー塗料の塗布は、スプレーガン、ロールコーター、フローコーター、カーテンコーター等の方法により、塗布量３２〜７６ｇ／ｍ２で塗布するようにすることができる。焼付け乾燥は、例えば、ジェット乾燥機を用いて、８０〜１４０℃、１〜３分の条件で行うのが好ましく、この場合、温度湿度等環境条件によって、外装材の耐久性が低下してしまうのを防ぐことができる。
【００３１】
上記建築板は、密着性の高いシーラー塗膜が形成された窯業系基板で構成されたものであるので、この建築板を外壁の施工に用いたとしても、エフロレッセンスを長期にわたって抑制し易く、意匠性の低下も起こりにくいものとなる。また、シーラー塗膜の２次密着性が優れることで、耐水性、耐温水性、耐凍害性などの耐久性が特に優れるものとなる。
【実施例】
【００３２】
以下、本発明を実施例によって具体的に説明するが、本発明はこれらの実施例のみに限定されるものではない。
【００３３】
（実施例１）
基材は以下のように作製した。まず、普通ポルトランドセメント４０質量部、フライアッシュ４０質量部、パルプ６質量部、セメント板廃材粉砕物１４質量部を混合し、これに水を固形分濃度が２０質量％となるように混合して分散することによって、セメントスラリーを調製した。次に、このセメントスラリーを抄造した。そして、この抄造板を６０℃で１０時間蒸気養生し、さらに１７０℃で５時間オートクレーブ養生することによって、基材を作製した。
【００３４】
シーラー塗料は以下のように調製した。まず、ウレタン系樹脂を含む塗料（大日本塗料社製、品名：Ｖセラン♯１００シーラー、固形分３０質量％）５０質量部と、添加剤（大日本塗料社製、Ｖセラン♯１００シンナー）３３質量部とを混合して攪拌分散させ、液１を調製した。一方、エポキシ系樹脂を含む塗料（神東塗料社製、品名：Ｓセラム♯１０００シーラー、固形分３０質量％）５０質量部と、添加剤（Ｓセラム♯１０００シンナー）１１質量部とを混合して撹拌分散させ、液２を調製した。そして、液１と液２とを混合し、攪拌分散させて１液化した液をシーラー塗料とした。このシーラー塗料においてウレタン系樹脂と、エポキシ系樹脂との質量比率は１：１である。
【００３５】
次いで、上記基材の表面に上記シーラー塗料を、エアスプレー塗装にて塗装し、その後、乾燥してシーラー塗膜を形成した。このとき、シーラー塗料は、シーラー塗膜量が０．３０ｇ／７０×１５０ｍｍ・ｄｒｙとなるように塗布した。そして、ジェット乾燥機を用いて、基材表面温度が５０℃以上となるように焼付け乾燥することで窯業系基板を得た。
【００３６】
（実施例２）
ウレタン系樹脂を含む塗料を７５質量部、エポキシ系樹脂を含む塗料を２５質量部とし、シーラー塗膜量が０．０６ｇ／７０×１５０ｍｍ・ｄｒｙとなるようにシーラー塗料を塗布したこと以外は、実施例１と同様の方法で窯業系基板を得た。シーラー塗料において、ウレタン系樹脂と、エポキシ系樹脂との質量比率（主剤比）は３：１である。
【００３７】
（実施例３）
シーラー塗膜量が０．０６ｇ／７０×１５０ｍｍ・ｄｒｙとなるようにシーラー塗料を塗布したこと以外は、実施例１と同様の方法で窯業系基板を得た。
【００３８】
（実施例４）
シーラー塗膜量が０．２０〜０．５０ｇ／７０×１５０ｍｍ・ｄｒｙとなるようにシーラー塗料を塗布したこと以外は、実施例２と同様の方法で窯業系基板を得た。
【００３９】
（実施例５）
シーラー塗膜量が０．５７ｇ／７０×１５０ｍｍ・ｄｒｙとなるようにシーラー塗料を塗布したこと以外は、実施例１と同様の方法で窯業系基板を得た。
【００４０】
（実施例６）
シーラー塗料を、エアレススプレー塗装にて塗装したこと以外は、実施例１と同様の方法で窯業系基板を得た。
【００４１】
（実施例７）
シーラー塗料を、ローラー塗装にて塗装したこと以外は、実施例１と同様の方法で窯業系基板を得た。
【００４２】
（比較例１）
ウレタン系樹脂を含む塗料を８５質量部、エポキシ系樹脂を含む塗料を１５質量部とし、シーラー塗膜量が０．１０ｇ／７０×１５０ｍｍ・ｄｒｙとなるようにシーラー塗料を塗布したこと以外は、実施例１と同様の方法で窯業系基板を得た。シーラー塗料において、ウレタン系樹脂と、エポキシ系樹脂との質量比率は８．５：１．５である。
【００４３】
（比較例２）
シーラー塗料を、エアレススプレー塗装にて塗装したこと以外は、比較例１と同様の方法で窯業系基板を得た。
【００４４】
（比較例３）
シーラー塗膜量が０．２０〜０．４０ｇ／７０×１５０ｍｍ・ｄｒｙとなるようにシーラー塗料を塗布したこと以外は、比較例１と同様の方法で窯業系基板を得た。
【００４５】
（比較例４）
シーラー塗料を、エアレススプレー塗装にて塗装したこと以外は、比較例３と同様の方法で窯業系基板を得た。
【００４６】
（比較例５）
基材は実施例１と同様に作製した。シーラー塗料はウレタン系樹脂を含む塗料（大日本塗料社製、品名：Ｖセラン♯１００シーラー、固形分３０質量％）１００質量部を使用し、これを実施例１と同様の塗装方法、塗装条件にて塗装して、シーラー塗膜を形成した。このように形成されたシーラー塗膜の表面に、さらに、Ｓセラム♯１０００シンナーを塗布して（すなわち、シーラー塗料の２回塗装）、シーラー塗膜を形成させた。その後、ジェット乾燥機を用いて、基材表面温度が５０℃以上となるように焼付け乾燥することで窯業系基板を得た。
【００４７】
各実施例及び比較例で得た窯業系基板の初期の密着性能、並びに水浸漬及び温水浸漬後の密着性能について評価を行った結果を表１に示す。
【００４８】
密着性能評価は、ＪＩＳ  Ａ  ５４２２  ７−７に準拠して、シーラー塗膜の剥離率を算出すると共に、以下の判定基準にて窯業系基板の密着性能を判断した。
○：シーラー塗膜の剥離はほとんど見られず、密着性に優れるものであった。
△〜○：シーラー塗膜が一部剥離しているのが見られるものであった。
×：シーラー塗膜が大部分剥離しており、密着性に劣るものであった。
【００４９】
実施例１〜７の窯業系基板では、シーラー塗膜が所定混合比率のウレタン系樹脂とエポキシ系樹脂で構成されているものであることから、基材に対するシーラー塗膜の密着性に優れるものであった。一方、比較例１〜４の窯業系基板では、ウレタン系樹脂の比率が多すぎるため、密着性の低下が見られた。また、比較例５の窯業系基板では、シーラー塗料を２回塗装してシーラー塗膜を形成したものであるため、著しい剥離が見られた。
【００５０】
【表１】
2014031642.tif 000002